СТЕНКА ГИДРОТЕХНИЧЕСКОГО СООРУЖЕНИЯ
WALL OF HYDRAULIC STRUCTURE

Изобретение касается строительства гидротехнических сооружений (плотин, быков мостов, бассейнов, резервуаров, колодцев и т.д.).
3
3
Известна стенка гидротехнического сооружения, состоящая из арматуры, конструктивного и защитного слоев бетона, капсул, занимающих 0,1-10% от объема защитного слоя бетона, с оболочками (из желатина, полиэтилена, латекса), заполненными водным насыщенным раствором NaHCO и имеющими разную временную устойчивость к разложению [1]. С течением времени вследствие коррозии бетона, вызванной воздействием находящегося в водной среде свободного гидроксида кальция, происходит разрушение стенок гидротехнического сооружения [2], при этом выделяющийся из капсул водный насыщенный раствор NaHCO лишь незначительно нейтрализует действие свободного гидроксида кальция.
Задачей изобретения является повышение устойчивости стенки гидротехнического сооружения к коррозии, вызываемой воздействием свободного гидроксида кальция.
2
3
2
6
3
4
2
2
4
3
Технический результат достигается тем, что в стенке гидротехнического сооружения, состоящей из конструктивного и защитного слоев бетона, капсул, занимающих 0,1-10% от объема защитного слоя бетона, с оболочками, заполненными водным насыщенным раствором, имеющими разную временную устойчивость к разложению, оболочки изготовлены из квелина и/или кетгута, и/или полиакриламида, причем для заполнения оболочек используют раствор NaSiO или NaSiF, или NaPO, или NaF, или NaCO, или NaIO. Капсулы занимают 0,01-0,1% от объема конструктивного слоя бетона.
На фиг.1 изображен фрагмент гидротехнического сооружения с капсулами в защитном слое стенки, контактирующей с водной средой; на фиг.2 показаны возможные формы капсул (шарообразные, овальные, трубчатые, пирамидальные).
Ниже приведены примеры выполнения предлагаемой стенки гидротехнического сооружения.
2
3
1. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина. Оболочки капсул заполнены водным насыщенным раствором NaSiO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
6
2. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина. Оболочки капсул заполнены водным насыщенным раствором NaSiF. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
4
3. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина. Оболочки капсул заполнены водным насыщенным раствором NaPO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
4. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина. Оболочки капсул заполнены водным насыщенным раствором NaF. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
2
4
5. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина. Оболочки капсул заполнены водным насыщенным раствором NaCO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
6. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина. Оболочки капсул заполнены водным насыщенным раствором NaIO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
3
7. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута. Оболочки капсул заполнены водным насыщенным раствором NaSiO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 10% его объема. В конструктивном слое капсулы занимают 0,01% его объема.
Стенку гидротехнического сооружения изготавливают двухслойной. Вначале формируют конструктивный слой 1 бетона с арматурой 2. В конструктивный слой вводят капсулы 4 в количестве 0,01% его объема. Для приготовления защитного слоя 3 в состав бетонной смеси вводят капсулы в количестве 10% его объема. Защитный слой наносят на конструктивный слой бетона (железобетона), выдерживают до отверждения.
2
6
8. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута. Оболочки капсул заполнены водным насыщенным раствором NaSiF. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 10% его объема. В конструктивном слое капсулы занимают 0,01% его объема.
Стенку гидротехнического сооружения изготавливают двухслойной. Вначале формируют конструктивный слой 1 бетона с арматурой 2. В конструктивный слой вводят капсулы 4 в количестве 10% его объема. Для приготовления защитного слоя 3 в состав бетонной смеси вводят капсулы в количестве 0,01% его объема. Защитный слой наносят на конструктивный слой бетона (железобетона), выдерживают до отверждения.
3
4
9. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута. Оболочки капсул заполнены водным насыщенным раствором NaPO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 10% его объема. В конструктивном слое капсулы занимают 0,01% его объема.
Стенку гидротехнического сооружения изготавливают двухслойной. Вначале формируют конструктивный слой 1 бетона с арматурой 2. В конструктивный слой вводят капсулы 4 в количестве 10% его объема. Для приготовления защитного слоя 3 в состав бетонной смеси вводят капсулы в количестве 0,01% его объема. Защитный слой наносят на конструктивный слой бетона (железобетона), выдерживают до отверждения.
10. Стенка гидротехнического сооружения состоит из конструктивного слоя 1 бетона с арматурой 2 (изображение условное) и защитного слоя 3 бетона, содержащего герметичные капсулы, 4 с разлагающимися оболочками из кетгута. Оболочки капсул заполнены водным насыщенным раствором NaF. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 10% его объема. В конструктивном слое капсулы занимают 0,01% его объема.
Стенку гидротехнического сооружения изготавливают двухслойной. Вначале формируют конструктивный слой 1 бетона с арматурой 2. В конструктивный слой вводят капсулы 4 в количестве 10% его объема. Для приготовления защитного слоя 3 в состав бетонной смеси вводят капсулы в количестве 0,01% его объема. Защитный слой наносят на конструктивный слой бетона (железобетона), выдерживают до отверждения.
2
2
4
11. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута. Оболочки капсул заполнены водным насыщенным раствором NaCO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 10% его объема. В конструктивном слое капсулы занимают 0,01% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
12. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута. Оболочки капсул заполнены водным насыщенным раствором NaIO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 10% его объема. В конструктивном слое капсулы занимают 0,01% его объема.
Стенку гидротехнического сооружения изготавливают двухслойной. Вначале формируют конструктивный слой 1 бетона с арматурой 2. В конструктивный слой вводят капсулы 4 в количестве 10% его объема. Для приготовления защитного слоя 3 в состав бетонной смеси вводят капсулы в количестве 0,01% его объема. Защитный слой наносят на конструктивный слой бетона (железобетона), выдерживают до отверждения.
2
3
13. Стенка гидротехнического сооружения состоит из конструктивного слоя 1 бетона с арматурой 2 (изображение условное) и защитного слоя 3 бетона, содержащего герметичные капсулы 4 с разлагающимися оболочками из полиакриламида. Оболочки капсул заполнены водным насыщенным раствором NaSiO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
6
14. Стенка гидротехнического сооружения состоит из конструктивного слоя 1 бетона с арматурой 2 (изображение условное) и защитного слоя 3 бетона, содержащего герметичные капсулы 4 с разлагающимися оболочками из полиакриламида. Оболочки капсул заполнены водным насыщенным раствором NaSiF. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
4
15. Стенка гидротехнического сооружения состоит из конструктивного слоя 1 бетона с арматурой 2 (изображение условное) и защитного слоя 3 бетона, содержащего герметичные капсулы 4 с разлагающимися оболочками из полиакриламида. Оболочки капсул заполнены водным насыщенным раствором NaPO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
16. Стенка гидротехнического сооружения состоит из конструктивного слоя 1 бетона с арматурой 2 (изображение условное) и защитного слоя 3 бетона, содержащего герметичные капсулы 4 с разлагающимися оболочками из полиакриламида. Оболочки капсул заполнены водным насыщенным раствором NaF Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
2
4
17. Стенка гидротехнического сооружения состоит из конструктивного слоя 1 бетона с арматурой 2 (изображение условное) и защитного слоя 3 бетона, содержащего герметичные капсулы 4 с разлагающимися оболочками из полиакриламида. Оболочки капсул заполнены водным насыщенным раствором NaCO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
18. Стенка гидротехнического сооружения состоит из конструктивного слоя 1 бетона с арматурой 2 (изображение условное) и защитного слоя 3 бетона, содержащего герметичные капсулы 4 с разлагающимися оболочками из полиакриламида. Оболочки капсул заполнены водным насыщенным раствором NaIO. Оболочки капсул рассчитаны на разложение в течение нескольких недель, месяцев, лет. Временная устойчивость оболочек капсул к разложению достигается изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
3
19. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина, кетгута и полиакриламида. Оболочки капсул заполнены водным насыщенным раствором NaSiO. Оболочки капсул рассчитаны на разложение в течение нескольких недель, месяцев, лет. Временная устойчивость оболочек капсул к разложению достигается в этом случае как применением материалов (квелина, кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
6
20. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина, кетгута и полиакриламида. Оболочки капсул заполнены водным насыщенным раствором NaSiF. Оболочки капсул рассчитаны на разложение в течение нескольких недель, месяцев, лет. Временная устойчивость оболочек капсул к разложению достигается в этом случае как применением материалов (квелина, кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
4
21. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина, кетгута и полиакриламида. Оболочки капсул заполнены водным насыщенным раствором NaPO. Оболочки капсул рассчитаны на разложение в течение нескольких недель, месяцев, лет. Временная устойчивость оболочек капсул к разложению достигается в этом случае как применением материалов (квелина, кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
22. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина, кетгута и полиакриламида. Оболочки капсул заполнены водным насыщенным раствором NaF. Оболочки капсул рассчитаны на разложение в течение нескольких недель, месяцев, лет. Временная устойчивость оболочек капсул к разложению достигается в этом случае как применением материалов (квелина, кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
2
4
23. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина, кетгута и полиакриламида. Оболочки капсул заполнены водным насыщенным раствором NaCO. Оболочки капсул рассчитаны на разложение в течение нескольких недель, месяцев, лет. Временная устойчивость оболочек капсул к разложению достигается в этом случае как применением материалов (квелина, кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
24. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина, кетгута и полиакриламида. Оболочки капсул заполнены водным насыщенным раствором NaIO. Оболочки капсул рассчитаны на разложение в течение нескольких недель, месяцев, лет. Временная устойчивость оболочек капсул к разложению достигается в этом случае как применением материалов (квелина, кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
3
25. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и кетгута. Оболочки капсул заполнены водным насыщенным раствором NaSiO. Оболочки капсул рассчитаны на разложение в течение нескольких недель, месяцев, лет. Временная устойчивость оболочек капсул к разложению достигается в этом случае как применением материалов (квелина, кетгута), растворимых в водной среде, так и изменением толщины стенок оболочек. Капсулы в защитном слое стенки гидротехнического сооружения могут иметь размер от 3 до 15 мм и занимают 0,3% его объема. В конструктивном слое капсулы занимают 0,05% его объема.
Стенку гидротехнического сооружения изготавливают двухслойной. Вначале формируют конструктивный слой 1 бетона с арматурой 2. В конструктивный слой вводят капсулы 4 в количестве 0,05% его объема. Для приготовления защитного слоя 3 в состав бетонной смеси вводят капсулы в количестве 0,3% его объема. Защитный слой наносят на конструктивный слой бетона (железобетона), выдерживают до отверждения.
2
6
26. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и кетгута. Оболочки капсул заполнены водным насыщенным раствором NaSiF. Оболочки капсул рассчитаны на разложение в течение нескольких недель, месяцев, лет. Временная устойчивость оболочек капсул к разложению достигается в этом случае как применением материалов (квелина, кетгута), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
4
27. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и кетгута. Оболочки капсул заполнены водным насыщенным раствором NaPO. Оболочки капсул рассчитаны на разложение в течение нескольких недель, месяцев, лет. Временная устойчивость оболочек капсул к разложению достигается в этом случае как применением материалов (квелина, кетгута), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
28. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и кетгута. Оболочки капсул заполнены водным насыщенным раствором NaF. Оболочки капсул рассчитаны на разложение в течение нескольких недель, месяцев, лет. Временная устойчивость оболочек капсул к разложению достигается в этом случае как применением материалов (квелина, кетгута), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
2
4
29. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и кетгута. Оболочки капсул заполнены водным насыщенным раствором NaCO. Оболочки капсул рассчитаны на разложение в течение нескольких недель, месяцев, лет. Временная устойчивость оболочек капсул к разложению достигается в этом случае как применением материалов (квелина, кетгута), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
30. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и кетгута. Оболочки капсул заполнены водным насыщенным раствором NaIO. Оболочки капсул рассчитаны на разложение в течение нескольких недель, месяцев, лет. Временная устойчивость оболочек капсул к разложению достигается в этом случае как применением материалов (квелина, кетгута), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
3
31. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и полиакриламида. Оболочки капсул заполнены водным насыщенным раствором NaSiO. Оболочки капсул рассчитаны на разложение в течение нескольких недель, месяцев, лет. Временная устойчивость оболочек капсул к разложению достигается в этом случае как применением материалов (квелина, полиакриламида), растворимых в водной среде, так и изменением толщины стенок оболочек. Капсулы в защитном слое стенки гидротехнического сооружения могут иметь размер от 3 до 15 мм и занимают 0,5% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,5% его объема. Защитный слой наносят на конструктивный слой бетона (железобетона), выдерживают до отверждения.
2
6
32. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и полиакриламида. Оболочки капсул заполнены водным насыщенным раствором NaSiF. Оболочки капсул рассчитаны на разложение в течение нескольких недель, месяцев, лет. Временная устойчивость оболочек капсул к разложению достигается в этом случае как применением материалов (квелина, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
4
33. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и полиакриламида. Оболочки капсул заполнены водным насыщенным раствором NaPO. Оболочки капсул рассчитаны на разложение в течение нескольких недель, месяцев, лет. Временная устойчивость оболочек капсул к разложению достигается в этом случае как применением материалов (квелина, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
34. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и полиакриламида. Оболочки капсул заполнены водным насыщенным раствором NaF. Оболочки капсул рассчитаны на разложение в течение нескольких недель, месяцев, лет. Временная устойчивость оболочек капсул к разложению достигается в этом случае как применением материалов (квелина, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
2
4
35. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и полиакриламида. Оболочки капсул заполнены водным насыщенным раствором NaCO. Оболочки капсул рассчитаны на разложение в течение нескольких недель, месяцев, лет. Временная устойчивость оболочек капсул к разложению достигается в этом случае как применением материалов (квелина, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
36. Стенка гидротехнического сооружения состоит из конструктивного слоя 1 бетона с арматурой 2 (изображение условное) и защитного слоя 3 бетона, содержащего герметичные капсулы 4 с разлагающимися оболочками из квелина и полиакриламида. Оболочки капсул заполнены водным насыщенным раствором NaIO. Оболочки капсул рассчитаны на разложение в течение нескольких недель, месяцев, лет. Временная устойчивость оболочек капсул к разложению достигается в этом случае как применением материалов (квелина, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
3
37. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута и полиакриламида. Оболочки капсул заполнены водным насыщенным раствором NaSiO. Оболочки капсул рассчитаны на разложение в течение нескольких недель, месяцев, лет. Временная устойчивость оболочек капсул к разложению достигается в этом случае как применением материалов (кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
6
38. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута и полиакриламида. Оболочки капсул заполнены водным насыщенным раствором NaSiF. Оболочки капсул рассчитаны на разложение в течение нескольких недель, месяцев, лет. Временная устойчивость оболочек капсул к разложению достигается в этом случае как применением материалов (кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
4
39. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута и полиакриламида. Оболочки капсул заполнены водным насыщенным раствором NaPO. Оболочки капсул рассчитаны на разложение в течение нескольких недель, месяцев, лет. Временная устойчивость оболочек капсул к разложению достигается в этом случае как применением материалов (кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
40. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута и полиакриламида. Оболочки капсул заполнены водным насыщенным раствором NaF. Оболочки капсул рассчитаны на разложение в течение нескольких недель, месяцев, лет. Временная устойчивость оболочек капсул к разложению достигается в этом случае как применением материалов (кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
2
2
4
41. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута и полиакриламида. Оболочки капсул заполнены водным насыщенным раствором NaCO. Оболочки капсул рассчитаны на разложение в течение нескольких недель, месяцев, лет. Временная устойчивость оболочек капсул к разложению достигается в этом случае как применением материалов (кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
3
42. Стенка гидротехнического сооружения состоит из конструктивного слоя 1 бетона с арматурой 2 (изображение условное) и защитного слоя 3 бетона, содержащего герметичные капсулы 4 с разлагающимися оболочками из кетгута и полиакриламида. Оболочки капсул заполнены водным насыщенным раствором NaIO. Оболочки капсул рассчитаны на разложение в течение нескольких недель, месяцев, лет. Временная устойчивость оболочек капсул к разложению достигается в этом случае как применением материалов (кетгута, полиакриламида), растворимых в водной среде, так и изменением толщины стенок оболочек. Капсулы в защитном слое стенки гидротехнического сооружения могут иметь размер от 3 до 15 мм и занимают 0,1% его объема. В конструктивном слое капсулы занимают 0,1% его объема.
Стенку гидротехнического сооружения изготавливают двухслойной. Вначале формируют конструктивный слой 1 бетона с арматурой 2. В конструктивный слой вводят капсулы 4 в количестве 0,1% его объема. Для приготовления защитного слоя 3 в состав бетонной смеси вводят капсулы в количестве 0,1% его объема. Защитный слой наносят на конструктивный слой бетона (железобетона), выдерживают до отверждения.
При контакте стенки гидротехнического сооружения с водной средой происходит разновременное разрушение оболочек капсул и выход водных насыщенных растворов в массу защитного и конструктивного слоев бетона, нейтрализующих разрушающее воздействие свободного гидроксида кальция.
Повышается общая устойчивость гидротехнических сооружений к воздействию водной среды, увеличивается срок их службы.
Источники информации
1. RU 84864 U1, 2009.
2. Федосов С.В., Базанов С.М. Сульфатная коррозия бетона. - М.: Изд-во АСВ, 2003. - С.9-15.